(57)【特許請求の範囲】
【請求項１】
用紙ＣＤ方向の水中伸度が３．０％以下、水分４．７〜７．０％、ゼロスパン引張試験機での最大強度方向が抄紙軸方向に対して±４度以内であることを特徴とする電子写真用転写紙からなる多数の堆積された小判断裁紙を収納した防湿包装体であって、前記防湿包装体の透湿度が150g/ｍ2/24時間以下であり、前記小判断裁紙を内包装する内包装紙を使用していない、前記防湿包装体。
【請求項２】
前記電子写真用転写紙の坪量が６０〜８５g/ｍ２であることを特徴とする請求項１に記載の防湿包装体。
【請求項３】
前記防湿包装体が段ボールケースである請求項１または２記載の防湿包装体。
【請求項４】
前記防湿包装体の透湿度が、６０g/ｍ２／２４時間以下である請求項１〜３いずれか記載の防湿包装体。
【発明の詳細な説明】
【０００１】
【発明の属する技術分野】
本発明は、電子写真方式のプリンターやＰＰＣ（普通紙複写機）に使用する転写紙に関するものであり、特に包装を簡素化し、大量使用時の労力軽減と使用済み包装資材の減容化に資する電子写真用転写紙及びそれを収納した防湿包装体、あるいはそれらを利用した包装方法に関する。
【０００２】
【従来の技術】
電子写真方式のプリンターやＰＰＣに使用される電子写真用転写紙（ＰＰＣ用紙）は通常、Ａ４，Ｂ４等のカットシートで供給され、一般上質紙とほぼ同等の取り扱い（筆記・捺印等）が可能なことから、ＯＡの進展に伴い使用量が増大している。この様な利便性を生かし、文書・帳票印刷等をＰＰＣ用紙を使用する電子写真方式の高速プリンターや高速複写機にて行う動きが加速し企業内集中コピー室や、それら印刷を専門に請け負う企業が各地に開業し従来の連続伝票用紙等からの代替が進んでいる。そのため一ユーザーでの月間用紙使用量が数十ｔに達するヘビーユーザーが増えつつある。
【０００３】
ＰＰＣ用紙は特殊なものを除き、一般的にはＡ４，Ｂ４等の規格判に断裁（小判断裁）したものを防湿包装紙やポリエチレン等の合成樹脂袋に概ね１００枚乃至１０００枚単位を一冊として包装し、更に当該冊を３乃至１０冊程度まとめて段ボールケース等の包装体に収納した形で製品化され、末端の顧客に供給される。従って前記の様なヘビーユーザーでは毎日大量の使用済みケースや包装紙が発生し、その処置や包装開封に伴う労力の負担が大きく、問題となっている。また、これらの包装資材は文書の発送などに再利用されることもあるが、通常は使用後に故紙、或いは廃棄物として処置されるため、省資源・省エネルギーの環境問題の見地、及び費用負担の面からも包装材料簡素化が望まれていた。
【０００４】
しかし、ＰＰＣ用紙に於ける包装の役割としては、単なる内容物の保護に止まらず、良好な転写画質や走行性を維持するため、外界との水分の出入りを遮断する事が求められているため、前述の包装紙にはポリエチレンラミネート処理や、防湿性能を有するＳＢＲ、或いはスチレンアクリル共重合体等の防湿剤が塗布されている。このため、単純に内包装を除去した場合は、用紙の水分が外界の湿度変化により上下する事となり、水分変動により用紙の電気抵抗が変化し転写画質に影響が出たり、吸脱湿に伴う波打ち・コピーしわ等の発生が懸念される。従って包装材料を簡素化するに当たってはこの様な不具合の発生が無く、かつ使用者の負担軽減の図れるものであることが必要である。
【０００５】
一方、環境問題に関する資源保護の観点から包装材料のリサイクル対応可能なＰＰＣ用紙包装の提案がなされ（特開平６−３０６９５５号公報、特開平７−２０６１８８号公報）、商品の発売も開始されているが、包装材料を故紙として処置できるとしても、防湿性の包装紙を使用することには変わりなく、包装材料の十分な簡素化には繋がっていない。
【０００６】
そのため、包装材料の減容化に対応し、かつ労力負担の軽減を計り、更にそれらによる品質低下がない電子写真用転写紙の供給についてはその利点が大きいにも関わらず、未だ提案が為されていない。
【０００７】
【発明が解決しようとする課題】
電子写真用転写紙及びそれを収納した包装体において、環境問題に対応するために、包装体の内包装紙を省略して包装材料の使用量を少なくし、長期間包装体を保管した後に、包装体の開封後の電子写真用転写紙の品質低下がない電子写真用転写紙及びそれを収納した防湿包装体を提供しようとするものである。
【０００８】
【課題を解決するための手段】
本発明は、上記課題に対して、鋭意検討を重ねた結果、用紙のＣＤ方向の水中伸度が３．０％以下、水分４．７〜７．０％、ゼロスパン引張試験機での最大強度方向が抄紙軸方向に対して±４度以内であることを特徴とする電子写真用転写紙であり、更にその電子写真用転写紙からなる多数の堆積された小判断裁紙を、透湿度が150g/ｍ2/24時間以下の防湿包装体に収納することにより本発明を成すに到った。
【０００９】
従来の電子写真用転写紙は、内包装紙を省略し防湿加工した包装体に直接収納した場合、防湿性能が低下するため、内包装紙を省略することができなかった。これに対して本発明の電子写真用転写紙は、防湿性能が向上するため、透湿度が150g/ｍ2/24時間以下の防湿包装体に収納することにより内包装紙を省略しても防湿性能に優れ、その結果、長期間本発明の防湿包装体を保存した後、包装体を開封して電子写真用転写紙を使用しても吸脱湿に伴う波打ち・コピーしわ等が発生せず、品質的に良好な電子写真用転写紙が得られた。
【００１０】
尚、本発明にて提供される電子写真用転写紙は、高速プリンター、高速ＰＰＣでの使用により適するが、「高速」には厳密な定義は無く、事務機メーカー各社に於いてもその適用範囲はまちまちで有るが、本発明では概ねＡ４横通しにて毎分５０ページ以上の印字能力を持った機種を指す。また、本発明にて提供される電子写真用転写紙は「高速」に該当しないプリンター、ＰＰＣに於いても使用可能である。
【００１１】
【発明の実施の形態】
本発明に使用するパルプは公知ものが使用可能であり、特に限定するものではなく、クラフトパルプ、メカニカルパルプ、ケナフ・バガス・麻・竹等の非木材パルプ、及び故紙パルプ等各種のパルプが使用可能である。但し、寸法安定性の悪い傾向にあるパルプ、例えば故紙パルプ等については配合後の濾水度を３８０ml以上に管理を行うことが望ましい。
【００１２】
本発明に使用する填料としては重質炭酸カルシウム、軽質炭酸カルシウム、カオリン、タルク、二酸化チタン、焼成クレー、ホワイトカーボン等、公知の各種填料を使用でき、配合量は、紙粉発生の懸念があるため用紙重量当たり１〜１２％の配合が望ましい。
【００１３】
また、電子写真用転写紙として必要な特性を具備させるため、導電剤処理、サイズ性付与、染色、顔料塗布等各種の処置を行うことが出来る。
【００１４】
本発明の電子写真用転写紙は公知の抄紙機で抄造可能であるが、表裏の繊維配向、填料分布、微細繊維量分布等のカールコントロール能力の高いツインワイヤー抄紙機（ハイブリッドフォーマーを含む）での抄造がより好ましい。
【００１５】
電子写真用転写紙のＣＤ（マシン方向に対して垂直方向）方向の水中伸度は３．０％以下で有ることが必要である。水中伸度は用紙の波打ちに関与し、水中伸度の大きな紙は波打ちを起こしやすく、取り扱いに於いて印字不良やジャムなどの不具合を生じる。水中伸度は一般に抄紙機の幅方向で変動し、端部に行くほど大きくなるが、３．０％を越えたものは上記の不具合を生じる。
【００１６】
次に水分については４．７〜７．０％の範囲にすることが必要であり、より好ましくは５．６〜６．５％である。現行の電子写真用転写紙の水分は概ね３．８〜５．５％であるものが大部分であるが、本発明で提供する電子写真用転写紙はやや高めの水分値を必要とする。これは用紙の吸湿による波打ちを軽減する観点から、一般的な室内の湿度環境に近い用紙水分に設定する必要があるためである。波打ちについてその発生機序を解析した結果、用紙の水分の相対湿度換算値と外気の相対湿度の差が２０％を越えると発生しやすく、大規模な集中コピー室やプリントセンターの空調は概ね湿度４０〜６０％ＲＨで有ることを考慮するとこの水分値範囲でのコントロールが必要である。用紙水分の相対湿度への換算値は使用するパルプの特性や填料の配合量により変動するが、本発明の水分値での相対湿度換算値は気温２０℃においておよそ２８％〜５０％となり、波打ちの発生が抑えられ、改善することができる。
【００１７】
電子写真用転写紙の水分値は画像適性やコピー後カールの観点から高水分（特に５．５％以上）は好ましくないとの指摘がある（特開昭６３−３０９７００号公報）が、単純に水分値だけを上げた場合は上記の様な問題を生じる場合が有るが、発明者らの検討では画像特性については水分７．０％以下では調整可能で実用上問題無く、カールについても既知のカールコントロール技術に加え、本発明に規定の水中伸度、及びゼロスパン引張試験機での角度管理を加えることで、実用上問題のない用紙を得る事が出来る。
【００１８】
ゼロスパン引張試験機での最大強度方向が抄紙軸方向に対して±４度以内であることはカール管理の面から必要である。電子写真用転写紙のカールは紙単独のカールのみならず、小判断裁されていることから用紙の縦・横の軸方向に対して斜めになったカールが発生すると四隅の持ち上がりが誇張され、実態以上に大きなカールとなってしまう。この様な斜めのカールは複写機やプリンターの搬送ロールの軸方向に対しても斜めとなるため、搬送性も悪化させる。この様な斜めのカールはゼロスパン引張試験機を使用して強度の最大となる角度と一致するので、この角度を抄紙軸方向に対して±４度以内に管理することで、斜めカールを小さく管理し、搬送性悪化を防止する事が可能であり、より好ましくは±３度である。
【００１９】
尚、±４度以内を達成する手段としては例えば原反幅方向の特性調査や、原料ジェットの速度やスライス条件等の抄紙機運転条件の調整等が挙げられる。
【００２０】
また、電子写真用転写紙の坪量は６０〜８５g/ｍ2が好ましい。６０g/ｍ2より少ないと用紙の腰が低下して高速プリンターや高速ＰＰＣでの搬送性が低下するほか、用紙のカールが大きくなりやすい。また８５g/ｍ2を越えた場合は高水分（特に５．５％以上）とした場合に脱湿量が多くなる為、しわが発生したり、腰が強いのでコピー後のカールが長期に渡り残る等の不具合を生じやすくなる。
【００２１】
次に本発明で使用する包装材料について説明する。
【００２２】
本発明では、従来の電子写真用転写紙と異なり防湿紙或いはフィルムによる内包装を使用しないことから、包装体に防湿性を付与する必要がある。
【００２３】
包装体に使用するケース材質は所望の防湿性が得られれば特に限定するものでなく、既知の防湿加工段ボールや、板紙や合成紙製ケース、プラスチックケース、合成樹脂製パック（ポリエチレン、ポリプロピレン等の袋状包装材）等を使用する事が可能である。但し、資源保護の観点からはリサイクル可能な処理方法による防湿段ボールが望ましく、また後処理の軽便性からも紙製品のケースが望ましい。この防湿包装体の防湿性は用紙の過度の吸脱湿を防止する観点から１５０g/ｍ2／２４時間以下であることが必要であり、好ましくは６０g/ｍ2／２４時間以下である。１５０g/ｍ2／２４時間を越えた場合には、吸湿性が保持できず、波打ちやコピーしわが発生する。また、適切な低温（１０〜３０℃）低湿（２５〜５５％）で管理が為されている場合は、透湿度は、６０g/ｍ2／２４時間より高めであっても吸湿による問題は起こらない。
【００２４】
また、電子写真用転写紙自体が強度を保持できるので、特に必要のない限り防湿包装体そのものが必ずしも、堅牢な物である必要はない。
【００２５】
【実施例】
以下に実施例を挙げて本発明を更に詳細に説明する。尚、本発明での評価方法は次の通りである。
【００２６】
(1)坪量：ＪＩＳ  Ｐ８１２４に準じて測定した。
【００２７】
(2)厚さ：ＪＩＳ  Ｐ８１１８に準じて測定した。
【００２８】
(3)水中伸度：ＪＡＰＡＮ  ＴＡＰＰＩ  ＮＯ．２７Ａに準じて測定した。
【００２９】
(4)水分：ＪＩＳ  Ｐ８１２７に準じて測定した。
【００３０】
(5)透湿度：ＪＡＰＡＮ  ＴＡＰＰＩ  ＮＯ．７Ａに準じて測定した。
【００３１】
(6)ゼロスパン引っ張り強度：ＴＡＰＰＩ  Ｔ２３１に準じて測定した。
【００３２】
［実施例１］
晒しクラフトパルプ５０％に上質系再生故紙パルプ３０％、雑誌故紙パルプ２０％の割合で配合し、濾水度４０２mlに調整したパルプ原料に軽質炭酸カルシウム７％を填料として配合した紙料をハイブリッドフォーマー形式の抄紙機で抄紙した。この電子写真用転写紙の物性は、坪量６５．２g/ｍ2、厚さ９７μｍ、ＣＤ方向の水中伸度２．５％、水分５．２％、ゼロスパン引張試験機での最大強度方向の抄紙軸方向への角度は２゜であった。
【００３３】
透湿度５５g/ｍ2／２４時間の両面段ボールを使用して０２０３形式（ＪＩＳＺ１５０７による）ケースを成形し、その中にＡ４サイズに断裁した上記の電子写真用転写紙を３０００枚詰め、開口部を市販の再生可能クラフトテープで封緘した。
【００３４】
［実施例２］
晒しクラフトパルプ３０％に上質系再生故紙パルプ６０％、ケナフパルプ１０％の割合で配合し、濾水度３８０ｍｌに調整したパルプ原料に軽質炭酸カルシウム７％を填料として配合した紙料をハイブリッドフォーマー形式の抄紙機で抄紙した。この電子写真用転写紙の坪量７５．０g/ｍ2、厚さ１０５μｍ、ＣＤ方向の水中伸度２．１％、水分６．４％、ゼロスパン引張試験機での最大強度方向の抄紙軸方向への角度３．３゜であった。
【００３５】
実施例１と同様の両面段ボールを使用して、０３０３形式のケースを形成し、上記の電子写真用転写紙を３０００枚Ａ４サイズに断裁したものを詰め、蓋を被せて製品とした。
【００３６】
［実施例３］
濾水度４２５mlに調整した晒しクラフトパルプ１００％に填料としてカオリン１０％配合した以外は実施例１と同様に電子写真用転写紙を得た。この電子写真用転写紙の物性は、坪量６６．７g/ｍ2、厚さ９５μｍ、ＣＤ方向の水中伸度２．７％、水分５．９％、ゼロスパン引っ張り試験機での最大強度方向の抄紙軸方向への角度は１゜であった。
【００３７】
実施例１と同様の両面段ボールケースに、上記の電子写真用転写紙を３０００枚Ａ４サイズに断裁したものを詰め、蓋を被せて製品とした。
【００３８】
［比較例１］
透湿度１９０g/ｍ2／２４時間の両面段ボールを使用した以外は、実施例１と同様に電子写真用転写紙を防湿加工ケースに詰めた。
【００３９】
［比較例２］
新聞故紙パルプ５０％、サーモメカニカルパルプ２０％、上質系故紙パルプ３０％の割合で配合し、濾水度３５０mlに調整したパルプに、填料として軽質炭酸カルシウム対パルプ当たり７％を配合した紙料をフォードリニヤ形式の抄紙機で抄紙した。この電子写真用転写紙の物性は、坪量６５．２g/ｍ2、厚さ９７μｍ、ＣＤ方向の水中伸度３．５％、水分５．４％、ゼロスパン引張試験機での最大強度方向の抄紙軸方向への角度は２゜であった。
【００４０】
実施例２と同じケース内に、Ａ４サイズに断裁した上記の電子写真用転写紙３０００枚を詰め、蓋をして製品とした。
【００４１】
［比較例３］
電子写真用転写紙の抄造時に乾燥条件を変更して用紙水分を７．８％とした以外は、実施例１と同様にして電子写真用転写紙及びそれを収納した段ボールケースを得た。
【００４２】
［比較例４］
晒しクラフトパルプ１００％使用し、濾水度４００ｍｌに調整したパルプに、填料としてカオリン３％を配合した紙料をフォードリニア形式の抄紙機で抄紙した。この電子写真用転写紙の物性は、坪量６６．７g/ｍ2、厚さ９２μｍ、ＣＤ方向の水中伸度２．７％、水分６．１％、ゼロスパン引張試験機での最大強度方向の抄紙軸方向への角度５．５゜であった。
【００４３】
この電子写真用転写紙をＡ４サイズに断裁した３０００枚を実施例１と同様の段ボールケースに詰め封緘した。
【００４４】
［比較例５］
坪量６６．０g/ｍ2、厚さ９３μｍ、ＣＤ方向の水中伸度３．１％、水分４．４％、ゼロスパン引張試験機での最大強度方向の抄紙軸方向への角度４．３゜である市販の電子写真用転写紙（「ＰＰＣ用紙  Ａ４」日本製紙製）を実施例１と同様のケース内に収納した。
【００４５】
以上の各サンプルを摂氏２０±３度、相対湿度６５±１５％の室内に一箱ずつ離して同時に保管し、６０日経過後の内容電子写真用転写紙を用いて各種の評価に供した。
【００４６】
▲１▼高速プリンター適性
電子写真方式の高速プリンターＦＸ−４６６０（富士ゼロックス社の商品名）を用いて各サンプルとも片面１５００・両面１５００プリントを行った。この際に、発生した不具合（ジャム、給紙障害、プリント後の集積不良、画像障害等）を評価した。
【００４７】
▲２▼高速ＰＰＣ適性
電子写真方式の高速ＰＰＣ、ＮＰ−９８００（キヤノン社の商品名）にて、Ａ４横通しにて片面１５００枚、両面７５０枚のコピーを行った。▲１▼と同様に不具合を評価した。
【００４８】
尚、上記の評価は温度２０℃、相対湿度４５％の室内にて実施した。
【００４９】
上記の評価結果を表１にまとめた。
【００５０】
【表１】
0003737878.tif 000002
【００５１】
【発明の効果】
本発明による電子写真用転写紙及びそれを収納した防湿包装体を用いることにより、内包装紙を廃止することができ、開封時の負担や廃棄物の削減に繋がったのみならず、高速ＰＰＣや高速プリンターの走行試験に於いても支障のない結果が得られ、包装の簡素化と性能の維持を両立することができた。
【００５２】
特に大手ユーザーが一度に大量に電子写真用転写紙を使用する高速プリンター及び高速ＰＰＣの場合により効果を発揮するものである。